(57)【要約】【課題】火災に遭遇しても窒素酸化物を発生しにくく、また燃焼熱量も少ないタイル用目地材と、これを用いたタイルパネルを提供する。【解決手段】エポキシ樹脂組成物と、該エポキシ樹脂組成物に添加される硬化剤組成物とからなるタイル用の目地材において、該硬化剤組成物の硬化剤が、メチルテトラヒドロ無水フタル酸、メチルヘキサヒドロ無水フタル酸、メチルナジック酸無水物、水素化メチルナジック酸無水物、及びトリアルキルテトラヒドロ無水フタル酸よりなる群から選ばれる少なくとも１種であることを特徴とするタイル用目地材。この目地材を含む目地材料を目地間隙に充填してなるタイルパネル。【選択図】なし【特許請求の範囲】
【請求項１】
エポキシ樹脂組成物と、該エポキシ樹脂組成物に添加される硬化剤組成物とからなるタイル用の目地材において、
該硬化剤組成物の硬化剤が、メチルテトラヒドロ無水フタル酸、メチルヘキサヒドロ無水フタル酸、メチルナジック酸無水物、水素化メチルナジック酸無水物、及びトリアルキルテトラヒドロ無水フタル酸よりなる群から選ばれる少なくとも１種であることを特徴とするタイル用目地材。
【請求項２】
請求項１において、該硬化剤はメチルテトラヒドロ無水フタル酸又はメチルヘキサヒドロ無水フタル酸であることを特徴とするタイル用目地材。
【請求項３】
骨材と、請求項１又は２のタイル用目地材とを含む目地材料が目地間隙に充填されているタイルパネル。
【発明の詳細な説明】
【技術分野】
【０００１】
本発明は、タイル間の目地に目地詰めされるタイル用目地材と、このタイル用目地材を用いたタイルパネルとに関するものである。
【背景技術】
【０００２】
タイルパネルは、予め複数枚のタイルを連結して一体化したものであるが、そのタイル同士の間の目地間隙に目地材料を充填することが多い。
【０００３】
目地詰めの方法としては塗り目地法が用いられている。塗り目地法とはスラリー状の目地材料を塗り伸ばして目地に充填した後、タイル表面の目地材料を拭き取るようにした目地充填方法である（例えば、下記特許文献２）。
【０００４】
目地材としてエポキシ樹脂をバインダーとしたエポキシ系目地材が広く用いられている（下記特許文献１）。特許文献１には、このエポキシ系目地材の硬化剤としてジエチレントリアミン、トリエチレンテトラミン等の脂肪族アミン、ｍ−フェニレンジアミン、ジアミノジフェニルメタン等の芳香族アミン、無水フタル酸、ヘキサヒドロフタル酸無水物、テトラヒドロフタル酸無水物、ピロメリット酸無水物等の酸無水物、ポリサルファイド、酸アミド、チオコール等が記載されている。
【先行技術文献】
【特許文献】
【０００５】
【特許文献１】特開２００９−１８１８
【特許文献２】特開２００８−１６３２１１
【発明の概要】
【発明が解決しようとする課題】
【０００６】
エポキシ系タイル用目地材の硬化剤がアミン系であると、火災時に窒素酸化物が発生する。
【０００７】
本発明は、火災に遭遇しても窒素酸化物を発生しにくく、また燃焼熱量も少ないタイル用目地材と、これを用いたタイルパネルを提供することを目的とする。
【課題を解決するための手段】
【０００８】
本発明（請求項１）のタイル用目地材は、エポキシ樹脂組成物と、該エポキシ樹脂組成物に添加される硬化剤組成物とからなるタイル用の目地材において、該硬化剤組成物の硬化剤が、メチルテトラヒドロ無水フタル酸、メチルヘキサヒドロ無水フタル酸、メチルナジック酸無水物、水素化メチルナジック酸無水物、及びトリアルキルテトラヒドロ無水フタル酸よりなる群から選ばれる少なくとも１種であることを特徴とするものである。
【０００９】
請求項２のタイル用目地材は、請求項１において、該硬化剤はメチルテトラヒドロ無水フタル酸又はメチルヘキサヒドロ無水フタル酸であることを特徴とするものである。
【００１０】
本発明（請求項３）のタイルパネルは、骨材と、請求項１又は２のタイル用目地材とを含む目地材料が目地間隙に充填されているものである。
【発明の効果】
【００１１】
本発明において用いる硬化剤は、メチルテトラヒドロ無水フタル酸、メチルヘキサヒドロ無水フタル酸、メチルナジック酸無水物、水素化メチルナジック酸無水物、又はトリアルキルテトラヒドロ無水フタル酸であり、分子内に窒素原子を含んでおらず、目地が火災に遭遇して燃焼した場合に窒素酸化物が発生しない。また、この硬化剤は、分子内に酸素原子を多く含んでおり、相対的にＣ（炭素）、Ｈ（水素）原子の割合が少ない。そのため、燃焼熱量も低い。
【００１２】
なお、メチルテトラヒドロ無水フタル酸、メチルヘキサヒドロ無水フタル酸は、常温での粘性が低く好適である。また、メチルヘキサヒドロ無水フタル酸は、無色透明であることから、好ましい。
【００１３】
本発明において、硬化剤が０〜４０℃で液状であると、エポキシ樹脂組成物と硬化剤とを混合したときの混合物の粘度が低い。そのため、目地材料中に骨材を多く含有させても目地詰めを行うことができる。骨材配合量を多くすると、相対的にエポキシ樹脂組成物及び硬化剤組成物の割合が少なくなる。この結果、目地材料の燃焼熱量が少ないものとなる。
【００１４】
この目地材料が目地間隙に充填されたタイルパネルは、キッチンのガス台付近の壁面に設置されるのに好適である。
【発明を実施するための形態】
【００１５】
以下、本発明についてさらに詳細に説明する。
【００１６】
本発明で用いるエポキシ樹脂組成物（主剤）中のエポキシ樹脂としては、ビスフェノールＡ型、ビスフェノールＦ型等のビスフェノール型エポキシ樹脂、ノボラック型エポキシ樹脂、直鎖状脂肪族エポキシ樹脂等、従来公知の種々のエポキシ樹脂が使用できる。
【００１７】
上記のエポキシ樹脂は水性のものであってもよい。
【００１８】
水性エポキシ樹脂としては、例えば、ビスフェノールＡ型エポキシ樹脂、ノボラック型エポキシ樹脂、ビスフェノールＦ型エポキシ樹脂、臭素化エポキシ樹脂、環式脂肪族エポキシ樹脂等、あるいはこれらをポリエステル樹脂、フェノール樹脂、メラミン樹脂等で変性したもの等が挙げられ、これらのうち水溶型、水分散型等を用いることができる。
【００１９】
本発明で用いる硬化剤は、分子中にＮを含まないメチルテトラヒドロ無水フタル酸、メチルヘキサヒドロ無水フタル酸、メチルナジック酸無水物、水素化メチルナジック酸無水物、及びトリアルキルテトラヒドロ無水フタル酸の少なくとも１種であり、通常は１種だけを用いる。これらの硬化剤は、０〜４０℃の範囲（即ち、通常の目地詰め作業時の温度範囲）で液状であることから好ましい。硬化剤が液状であると、主剤、硬化剤及び骨材の調合物の粘度が低くなるので、相対的に骨材の割合を多くしても十分に目地詰めを行う粘性とすることができる。骨材を多くすることにより、燃焼時の発熱量が少なくなる。なお、メチルテトラヒドロ無水フタル酸、メチルヘキサヒドロ無水フタル酸は、常温での粘性が低く好適である。また、メチルヘキサヒドロ無水フタル酸は、無色透明であることから、好ましい。
【００２０】
主剤、硬化剤は、それぞれ、本発明の効果を阻害しない程度に、エチレン樹脂、酢酸ビニル樹脂、ポリエステル樹脂、アルキッド樹脂、塩化ビニル樹脂、エポキシ樹脂、アクリル樹脂、ウレタン樹脂、シリコーン樹脂、フッ素樹脂、セルロース、ポリビニルアルコール等の樹脂を含有していてもよい。
【００２１】
さらに主剤、硬化剤は、本発明の効果を阻害しない程度に、顔料、骨材、分散剤、粘性調整剤、溶剤、造膜助剤、可塑剤、凍結防止剤、防腐剤、防黴剤、防藻剤、消泡剤、レベリング剤、ｐＨ調整剤、沈降防止剤、たれ防止剤、艶消し剤、紫外線吸収剤、乾燥調整剤、カップリング剤、脱水剤、光安定剤、酸化防止剤、水等の添加剤を含有することもできる。
【００２２】
顔料としては、例えば、酸化チタン、酸化亜鉛、カーボンブラック、酸化第二鉄（ベンガラ）、クロム酸鉛（モリブデートオレンジ）、黄鉛、黄色酸化鉄、オーカー、群青、コバルトグリーン等の無機系着色顔料、アゾ系、ナフトール系、ピラゾロン系、アントラキノン系、ペリレン系、キナクリドン系、ジスアゾ系、イソインドリノン系、ベンゾイミダゾール系、フタロシアニン系、キノフタロン系等の有機系着色顔料、重質炭酸カルシウム、クレー、カオリン、タルク、沈降性硫酸バリウム、炭酸バリウム、ホワイトカーボン、珪藻土等の体積顔料が挙げられる。
【００２３】
骨材としては、珪砂が好適であるが、骨材の少なくとも一部として水酸化アルミニウムを用いるのが好ましい。水酸化アルミニウムを配合することにより、難燃性が付与されると共に、燃焼時の発熱量が減少する。
【００２４】
本発明のタイル用目地材を目地詰めする場合、主剤（エポキシ樹脂組成物）と硬化剤と骨材とを混合してなる調合物をタイル施工面に塗布し、拭き取りを行えばよく、この塗り目地工法の手順自体は従来の塗り目地工法と同じである。上記の混合を行うに際し、骨材を主剤及び硬化剤の少なくとも一方に混合しておき、その後、主剤と硬化剤の他方を混合するのが好ましい。なお、骨材は現場にて混合されてもよく、市販される主剤又は硬化剤中に混合されていてもよい。
【００２５】
骨材とエポキシ樹脂組成物および硬化剤組成物との混合比率は、骨材１００重量部に対し、エポキシ樹脂組成物と硬化剤組成物の合量で２０〜４０重量部程度が好ましい。骨材の一部としての水酸化アルミニウム粉末の量は骨材１００重量部中において５〜２５重量部程度が好ましい。
【実施例】
【００２６】
以下、実施例及び比較例について説明する。
【００２７】
以下の実施例及び比較例で用いた材料は次の通りである。
【００２８】
［主剤］ビスフェノールＡ型エポキシ樹脂（実施例１，３、比較例１，２）：ジャパンエ
ポキシレジン株式会社製ＪＥＲシリーズ８２８
ビスフェノールＦ型エポキシ樹脂（実施例２）：東都化成（株）製ＹＤＦ−１７
０
［硬化剤］メチルテトラヒドロ無水フタル酸（実施例１，２）：新日本理化（ＭＴ−５０
０ＴＺ）（常温で液体、３０〜６０ｍＰａ・ｓ）
メチルヘキサヒドロ無水フタル酸（実施例３）：大日本インキ化学工業（Ｂ−６
５０）（常温で液体、５０〜８０ｍＰａ・ｓ）
イソホロンジアミン（比較例２、アミン系）：ピイ・ティ・アイ・ジャパン（株
）製
無水フタル酸（比較例１，粉体）：三菱化学（株）製
なお、比較例２以外では硬化促進剤としてイミダゾール（四国化成（株）２Ｅ４ＭＺ−ＣＮ）を配合した。
［骨材］８号珪砂
珪砂微粉（平均粒径９０μｍ）
水酸化アルミニウム（昭和電工（株）ハイジライトＨ−１０）
【００２９】
［実施例１〜３、比較例１，２］
表１に示す配合割合にて主剤、硬化剤及び骨材を混合して調合物を調合した。混合手順は、まず主剤と骨材を十分に混合し、次いで硬化剤を添加して混合するようにした。
【００３０】
この調合物をタイル施工面に塗布した後、水を含ませたスポンジによって拭き取り、タイル１６枚よりなるタイルパネルの目地に目地詰めした。
【００３１】
タイルの大きさは２２．５×２２．５×６．０ｍｍ、目地間隔は２．５ｍｍである。目地詰め作業時の気温は２５℃であった。
【００３２】
ＩＳＯ−５６６０に準拠して発熱性試験（コーンカロリーメーターを使用した２０分燃焼試験）を実施した。総発熱量が８ＭＪ／ｍ２以下であることが不燃材料の条件である。結果を表１に示す。
【００３３】
【表１】
2011202066.tif 000002
【００３４】
以上の実施例及び比較例から明らかな通り、実施例１〜３は、総発熱量が６ＭＪよりも少なく、好適である。